Brevet FR3050660A1 (20171103)
REVENDICATIONS1) Catalyseur contenant une phase active de cobalt, déposée sur un support comprenant de l'alumine, de la silice ou de la silice-alumine, ledit support contenant une phase d'oxyde mixte contenant du cobalt et/ou du nickel, ledit catalyseur étant préparé par un procédé comprenant au moins : a) une étape de mise en contact d'un support comprenant de l'alumine, de la silice ou de la silice-alumine avec au moins une solution contenant au moins un précurseur de cobalt et/ou de nickel, puis on sèche et on calcine à une température entre 700 et 1200°C, de manière à obtenir une phase d'oxyde mixte contenant du cobalt et/ou du nickel dans le support, puis on effectue b) une étape de mise en contact dudit support contenant ladite phase d'oxyde mixte avec au moins une solution contenant au moins un précurseur de cobalt, c) une étape de mise en contact dudit support contenant ladite phase d'oxyde mixte avec au moins un acide dicarboxylique comportant au moins trois atomes de carbone, les étapes b) et c) pouvant être réalisées séparément, dans un ordre indifférent, ou simultanément, d) puis on effectue une étape de séchage à une température inférieure à 200°C.\n<CLM>\1\tCatalyseur selon la revendication 1, dans lequel la teneur en phase d'oxyde mixte dans le support est comprise entre 0,1 et 50 % poids par rapport au poids du support.\n<CLM>\1\tCatalyseur selon l'une des revendications 1 ou 2, dans lequel la phase d'oxyde mixte comprend un aluminate de formule CoA1204 ou NiAI2O4 dans le cas d'un support à base d'alumine ou de silice-alumine. 3050660 31\n<CLM>\1\tCatalyseur selon l'une des revendications 1 ou 2, dans lequel la phase d'oxyde mixte comprend un silicate de formule Co2SiQ4 ou Ni2SiO4 dans le cas d'un support à base de silice ou de silice-alumine.\n<CLM>\1\tCatalyseur selon l'une des revendications 1 à 4, dans lequel la teneur en silice 5 dudit support est comprise entre 0,5% poids à 30% poids par rapport au poids du support avant la formation de la phase d'oxyde mixte lorsque le support est une silice-alumine.\n<CLM>\1\tCatalyseur selon l'une des revendications 1 à 5, dans lequel l'acide dicarboxylique comportant au moins trois atomes de carbone introduit lors de 10 l'étape c) est choisi parmi un acide dicarboxylique aliphatique ou aromatique.\n<CLM>\1\tCatalyseur selon la revendication 6, dans lequel l'acide dicarboxylique comportant au moins trois atomes de carbone est choisi parmi l'acide malonique ou l'acide succinique.\n<CLM>\1\tCatalyseur selon l'une des revendications 1 à 7, dans lequel le rapport molaire 15 de l'acide dicarboxylique comportant au moins trois atomes de carbone introduit lors de l'étape c) par rapport à l'élément de cobalt introduit à l'étape b) est compris entre 0,01 et 2,0 mol/mol.\n<CLM>\1\tCatalyseur selon l'une des revendications 1 à 8, dans lequel la teneur en élément cobalt introduit lors de l'étape b) en tant que phase active est 20 comprise entre 2 et 40 % poids exprimé en élément cobalt métallique par rapport au poids total du catalyseur.\n<CLM>\1\tCatalyseur selon l'une des revendications 1 à 9, dans lequel le catalyseur comprend en outre un élément choisi parmi les groupes VIIIB, IA, IB, IIA, IIB, IIIA, IIIB et VA. 25\n<CLM>\1\tCatalyseur selon l'une des revendications 1 à 10, dans lequel le catalyseur contient en outre un composé organique autre que l'acide dicarboxylique comportant au moins trois atomes de carbone, ledit composé organique contenant de l'oxygène et/ou de l'azote. 3050660 32\n<CLM>\1\tCatalyseur selon la revendication 11, dans lequel le composé organique est choisi parmi un composé comportant une ou plusieurs fonctions chimiques choisies parmi une fonction carboxylique, alcool, éther, aldéhyde, cétone, ester, carbonate, amine, nitrile, imide, oxime, urée et amide. 5\n<CLM>\1\tCatalyseur selon l'une des revendications 1 à 12, dans lequel, après l'étape de séchage d), on effectue une étape de calcination e) à une température comprise entre 200 et 550°C, sous une atmosphère inerte ou sous une atmosphère contenant de l'oxygène.\n<CLM>\1\tCatalyseur selon l'une des revendications 1 à 13, dans lequel on réduit le 10 catalyseur obtenu à l'étape de séchage d) ou obtenu à l'étape de calcination e) à une température comprise entre 200°C et 500°C.\n<CLM>\1\tProcédé Fischer-Tropsch de synthèse d'hydrocarbures dans lequel le catalyseur selon l'une quelconque des revendications 1 à 14 est mis en contact avec une charge comprenant du gaz de synthèse sous une pression totale 15 comprise entre 0,1 et 15 MPa, sous une température comprise entre 150 et 350°C, et à une vitesse volumique horaire comprise entre 100 et 20000 volumes de gaz de synthèse par volume de catalyseur et par heure avec un rapport molaire H2/CO du gaz de synthèse entre 0,5 et\n<CLM>\1\t20 25